(57)【要約】【課題】混合加工性及び低温特性に優れるゴム組成物及びホースの提供。【解決手段】塩素化ポリエチレンＥ１００質量部に対して、カーボンブラック４５〜８０質量部と、可塑剤１０〜２０質量部とを含有し、前記塩素化ポリエチレンＥが、塩素量が２５質量％以上３０質量％未満である塩素化ポリエチレンｅ１を含み、下記式（１）を満たす、ゴム組成物、及び、ホース。４０≦Ｘ≦６０      （１）  前記式（１）中、Ｘ＝（Ａ×Ｋ）＋（Ｂ×０．６）−（Ｃ×１．０）であり、Ａは前記塩素化ポリエチレンＥが有する塩素含有量（質量部）であり、Ｂは前記カーボンブラックの含有量であり、Ｃは前記可塑剤の含有量であり、Ｋは前記塩素量が２５質量％を超え３０質量％未満である場合１．１であり、前記塩素量が２５質量％である場合１．６である。【選択図】図１
2017165814.tif 000002
【特許請求の範囲】
【請求項１】
塩素化ポリエチレンＥ１００質量部に対して、カーボンブラック４５〜８０質量部と、可塑剤１０〜２０質量部とを含有し、
前記塩素化ポリエチレンＥが、塩素量が２５質量％以上３０質量％未満である塩素化ポリエチレンｅ１を含み、
下記式（１）を満たす、ゴム組成物。
４０≦Ｘ≦６０      （１）
前記式（１）中、Ｘ＝（Ａ×Ｋ）＋（Ｂ×０．６）−（Ｃ×１．０）であり、Ａは前記塩素化ポリエチレンＥが有する塩素含有量（質量部）であり、Ｂは前記カーボンブラックの含有量であり、Ｃは前記可塑剤の含有量であり、Ｋは前記塩素量が２５質量％を超え３０質量％未満である場合１．１であり、前記塩素量が２５質量％である場合１．６である。
【請求項２】
前記可塑剤が、トリメリット酸エステル系化合物、エーテル系化合物及び脂肪族エステル系化合物からなる群から選ばれる少なくとも１種である、請求項１に記載のゴム組成物。
【請求項３】
前記カーボンブラックが、ＳＲＦカーボンブラックである、請求項１又は２に記載のゴム組成物。
【請求項４】
前記塩素化ポリエチレンＥが、更に、塩素量が３０質量％以上である塩素化ポリエチレンｅ２を含む、請求項１〜３のいずれか１項に記載のゴム組成物。
【請求項５】
請求項１〜４のいずれか１項に記載のゴム組成物で形成されるホース。
【請求項６】
エアコンディショナー用である、請求項５に記載のホース。
【発明の詳細な説明】
【技術分野】
【０００１】
本発明はゴム組成物及びホースに関する。
【背景技術】
【０００２】
カーエアコン（カー  エア  コンディショナー）等に使用される冷媒移送用のホースには、例えば、塩素化ポリエチレンを含有するゴム層が用いられている。例えば、特許文献１には、ガスバリア層とゴム層との間の接着性に優れるホースの提供を目的として、
内管層（Ａ）と、補強層（Ｂ）とを備え、
前記内管層（Ａ）が、ポリアミド樹脂を含有するガスバリア層（ａ１）、および、前記ガスバリア層（ａ１）に隣接するゴム層（ａ２）、からなり、
前記ゴム層（ａ２）が、塩素化ポリエチレンを含むゴム成分と、有機過酸化物と、アリル基を３個以上有するアリル化合物とを含有するゴム組成物（Ｐ）を用いて形成され、
前記塩素化ポリエチレンの含有量が、前記ゴム成分に対して、４０質量％以上であり、
前記有機過酸化物の含有量が、前記塩素化ポリエチレンの含有量に対して、０．５〜８質量％であり、
前記アリル化合物の含有量が、前記塩素化ポリエチレンの含有量に対して、０．５〜６．０質量％である、ホースが開示されている。
【先行技術文献】
【特許文献】
【０００３】
【特許文献１】特開２０１５−１２４０号公報
【発明の概要】
【発明が解決しようとする課題】
【０００４】
カーエアコン（カー  エア  コンディショナー）等の冷媒輸送に用いられるホースは用途から様々な特性（耐冷媒透過性、耐水分透過性、耐熱性、耐オゾン性、耐冷凍機油性、耐圧縮永久歪み性等）が求められてきたが使用環境によっては低温特性も重要な特性として求められてきた。
このようななか、特許文献１をもとに塩素化ポリエチレンを含有するゴム組成物を評価したところ、塩素量の少ない塩素化ポリエチレンを用いると、混合加工性又は低温特性が悪い場合があることが明らかとなった。
そこで、本発明は低温特性に優れ、且つ混合加工性に優れるゴム組成物を提供することを目的とする。
また、本発明は、ホースを提供することも目的とする。
【課題を解決するための手段】
【０００５】
本発明者は、上記課題を解決すべく鋭意研究した結果、塩素化ポリエチレンの塩素量並びにカーボンブラック及び可塑剤の含有量が所定の範囲であり、後述する式（１）を満たすことによって所定の効果が得られることを見出し、本発明に至った。
本発明は上記知見等に基づくものであり、具体的には以下の構成により上記課題を解決するものである。
【０００６】
１．塩素化ポリエチレンＥ１００質量部に対して、カーボンブラック４５〜８０質量部と、可塑剤１０〜２０質量部とを含有し、
前記塩素化ポリエチレンＥが、塩素量が２５質量％以上３０質量％未満である塩素化ポリエチレンｅ１を含み、
下記式（１）を満たす、ゴム組成物。
４０≦Ｘ≦６０      （１）
前記式（１）中、Ｘ＝（Ａ×Ｋ）＋（Ｂ×０．６）−（Ｃ×１．０）であり、Ａは前記塩素化ポリエチレンＥが有する塩素含有量（質量部）であり、Ｂは前記カーボンブラックの含有量であり、Ｃは前記可塑剤の含有量であり、Ｋは前記塩素量が２５質量％を超え３０質量％未満である場合１．１であり、前記塩素量が２５質量％である場合１．６である。
２．  前記可塑剤が、トリメリット酸エステル系化合物、エーテル系化合物及び脂肪族エステル系化合物からなる群から選ばれる少なくとも１種である、上記１に記載のゴム組成物。
３．  前記カーボンブラックが、ＳＲＦカーボンブラックである、上記１又は２に記載のゴム組成物。
４．  前記塩素化ポリエチレンＥが、更に、塩素量が３０質量％以上である塩素化ポリエチレンｅ２を含む、上記１〜３のいずれかに記載のゴム組成物。
５．  上記１〜４のいずれかに記載のゴム組成物で形成されるホース。
６．  エアコンディショナー用である、上記５に記載のホース。
【発明の効果】
【０００７】
本発明のゴム組成物は混合加工性及び低温特性に優れる。
また、本発明はホースを提供することもできる。
【図面の簡単な説明】
【０００８】
【図１】図１は、本発明のホースの一例について、各層を切り欠いて模式的に表した斜視図である。
【発明を実施するための形態】
【０００９】
本発明について以下詳細に説明する。
なお、本明細書において、「〜」を用いて表される数値範囲は、「〜」の前後に記載される数値を下限値および上限値として含む範囲を意味する。
本明細書において、成分が２種以上の物質を含む場合、上記成分の含有量は、２種以上の物質の合計の含有量を意味する。
本明細書において、本発明が混合加工性及び低温特性のうちの少なくとも１つについてより優れる場合、これを本発明の効果により優れるということがある。
【００１０】
［ゴム組成物］
本発明のゴム組成物（本発明の組成物）は、
塩素化ポリエチレンＥ１００質量部に対して、カーボンブラック４５〜８０質量部と、可塑剤１０〜２０質量部とを含有し、
前記塩素化ポリエチレンＥが、塩素量が２５質量％以上３０質量％未満である塩素化ポリエチレンｅ１を含み、
下記式（１）を満たす、ゴム組成物である。
４０≦Ｘ≦６０      （１）
前記式（１）中、Ｘ＝（Ａ×Ｋ）＋（Ｂ×０．６）−（Ｃ×１．０）であり、Ａは前記塩素化ポリエチレンＥが有する塩素含有量（質量部）であり、Ｂは前記カーボンブラックの含有量であり、Ｃは前記可塑剤の含有量であり、Ｋは前記塩素量が２５質量％を超え３０質量％未満である場合１．１であり、前記塩素量が２５質量％である場合１．６である。
【００１１】
本発明の組成物はこのような構成をとるため、所望の効果が得られるものと考えられる。その理由は明らかではないが、およそ以下のとおりと推測される。
塩素化ポリエチレンは一般的に加硫物又は熱可塑性エラストマーとして利用され、塩素量が少ない塩素化ポリエチレンは低温特性等に優れると言われている。
しかし、塩素化ポリエチレンの塩素量が少ない（例えば塩素量が３０質量％以下又は３０質量％未満である）場合、塩素化ポリエチレンの結晶性は高くなる。このため、塩素化ポリエチレンの塩素量が少ないほど、ゴム組成物の混合加工性又は低温特性が悪くなることが考えられた。
これに対して、本発明では、塩素量が低い塩素化ポリエチレンを用いる場合であっても、混合加工性及び低温特性を優れたものとすることができた。
これは、塩素化ポリエチレンの塩素量並びにカーボンブラック及び可塑剤の含有量等を所定の範囲とすることによって、塩素化ポリエチレンの自由体積（分子が内部的な運動（分子鎖の回転、捻り）及び、外部的な運動（振動、分子自体の回転）などで自由に動き回ることができる空間のこと）が増え、塩素化ポリエチレンの分子鎖の活発性が向上し、塩素化ポリエチレンの結晶化を防止したためであると推察される。
以下、本発明の組成物に含有される各成分について詳述する。
【００１２】
＜塩素化ポリエチレンＥ＞
本発明の組成物は塩素化ポリエチレンＥを含有し、塩素化ポリエチレンＥは塩素量が２５質量％以上３０質量％未満である塩素化ポリエチレンｅ１を含む。
塩素化ポリエチレンＥは塩素の導入（例えば、塩素量が４０質量％以下）によって主鎖のポリエチレンの結晶化度又は配列が低下し分子間力が減少し、ゴム状となることができる。
【００１３】
塩素化ポリエチレンＥは、主鎖がポリエチレンであり、主鎖に塩素が結合するポリマーである。
【００１４】
＜塩素化ポリエチレンｅ１＞
本発明の組成物は上記塩素化ポリエチレンｅ１を含有することによって、混合加工性及び低温特性（例えば低温における耐脆化性）に優れる。
本発明の組成物に含有される塩素化ポリエチレンｅ１の塩素量は２５質量％以上３０質量％未満である。上記塩素量は塩素化ポリエチレンｅ１に対する塩素の含有率である。
上記塩素量は、本発明の効果により優れるという観点から、塩素化ポリエチレンｅ１の２５〜２７質量％が好ましい。
【００１５】
塩素化ポリエチレンｅ１はそれぞれ単独でまたは２種以上を組み合わせて使用することができる。
【００１６】
（塩素化ポリエチレンｅ２）
塩素化ポリエチレンＥは、更に、塩素化ポリエチレンｅ１以外の塩素化ポリエチレンを含むことができる。塩素化ポリエチレンｅ１以外の塩素化ポリエチレンとしては、例えば、塩素量が３０質量％以上である塩素化ポリエチレンｅ２が挙げられる。塩素化ポリエチレンｅ２の塩素量は３０〜３５質量％が好ましい。
【００１７】
本発明において、塩素化ポリエチレンＥが更に塩素化ポリエチレンｅ２を含む場合、塩素化ポリエチレンｅ２の含有量は、塩素化ポリエチレンＥの平均の塩素量が２５質量％以上３０質量％未満となる量とすることができる。
【００１８】
塩素化ポリエチレンＥはその製造方法について特に制限されない。例えば、従来公知のものが挙げられる。具体的には例えば高密度ポリエチレンを塩素化する方法が挙げられる。
【００１９】
＜カーボンブラック＞
本発明の組成物に含有されるカーボンブラックは特に制限されない。例えば、
ＧＰＦ（Ｇｅｎｅｒａｌ  Ｐｕｒｐｏｓｅ  Ｆｕｒｎａｃｅ）カーボンブラック、
ＨＡＦ（Ｈｉｇｈ  Ａｂｒａｓｉｏｎ  Ｆｕｒｎａｃｅ）カーボンブラック、
ＳＡＦ（Ｓｕｐｅｒ  Ａｂｒａｓｉｏｎ  Ｆｕｒｎａｃｅ）カーボンブラック、
ＩＳＡＦ（Ｉｎｔｅｒｍｅｄｉａｔｅ  Ｓｕｐｅｒ  Ａｂｒａｓｉｏｎ  Ｆｕｒｎａｃｅ）カーボンブラック、
ＦＥＦ（Ｆａｓｔ  Ｅｘｔｒｕｄｉｎｇ  Ｆｕｒｎａｃｅ）カーボンブラック、
ＳＲＦ（Ｓｅｍｉ−Ｒｅｉｎｆｏｒｃｉｎｇ  Ｆｕｒｎａｃｅ）カーボンブラック、
ＦＴＦ（Ｆｉｎｅ  Ｔｈｅｒｍａｌ  Ｆｕｒｎａｃｅ）カーボンブラックが挙げられる。
なかでも、カーボンブラックは多量に配合すると耐圧縮永久歪み性に優れるという観点から、ＳＲＦカーボンブラックが好ましい。
【００２０】
カーボンブラックの窒素吸着比表面積（Ｎ2ＳＡ）は、耐圧縮永久歪み性に優れるという観点から、２０〜１５０ｍ2／ｇであることが好ましく、２０〜１２０ｍ2／ｇがより好ましい。
ここで、窒素吸着比表面積（Ｎ2ＳＡ）は、カーボンブラック表面への窒素吸着量をＪＩＳ  Ｋ６２１７−２：２００１「第２部：比表面積の求め方−窒素吸着法−単点法」にしたがって測定した値である。
【００２１】
本発明において、カーボンブラックの含有量は、塩素化ポリエチレンＥ１００質量部に対して、４５〜８０質量部である。カーボンブラックの含有量は、本発明の効果により優れ、耐圧縮永久歪み性又は耐熱老化性に優れるという観点から、塩素化ポリエチレンＥ１００質量部に対して、４５〜６０質量部が好ましい。
【００２２】
塩素化ポリエチレンｅ１の塩素量が２５質量％を超え３０質量％未満である場合、カーボンブラックの含有量は、本発明の効果により優れ、耐圧縮永久歪み性又は耐熱老化性に優れるという観点から、塩素化ポリエチレンＥ１００質量部に対して、５０〜６０質量部が好ましい。
【００２３】
塩素化ポリエチレンｅ１の塩素量が２５質量％である場合、カーボンブラックの含有量は、本発明の効果により優れ、耐圧縮永久歪み性又は耐熱老化性に優れるという観点から、塩素化ポリエチレンＥ１００質量部に対して、４５〜５０質量部が好ましい。
【００２４】
＜可塑剤＞
本発明の組成物に含有される可塑剤は特に制限されない。可塑剤としては、例えば、トリメリット酸エステル系化合物、エーテル系化合物、脂肪族エステル系化合物が挙げられる。
【００２５】
（トリメリット酸エステル系化合物）
トリメリット酸エステル系化合物としては、例えば、トリメリット酸トリ−２−エチルヘキシル、トリメリット酸トリ−ｎ−オクチル、トリメリット酸トリイソノニル、トリメリット酸トリイソデシルのようなトリメリット酸アルキルエステルが挙げられる。
【００２６】
（脂肪族エステル系化合物）
脂肪族エステル系化合物は、脂肪族炭化水素基及びエステル結合を有する化合物である。脂肪族エステル系化合物は、カルボキシ基を有する脂肪族炭化水素のアルキルエステルであることが好ましい態様の１つとして挙げられる。脂肪族炭化水素は直鎖状、分岐状、環状又はこれらの組合せであればよく、不飽和結合を有してもよい。なお脂肪族エステル系化合物は芳香族炭化水素基を有さない。
【００２７】
脂肪族エステル系化合物としては、例えば、ジオクチルアジペート、ジ−２−エチルヘキシルアジペート、ジイソブチルアジペート、ジブチルアジペート、ジイソデシルアジペートのようなアジピン酸エステル；ジ−２−エチルヘキシルアゼレートのようなアゼライン酸エステル；ジオクチルセバケート、ジ−２−エチルヘキシルセバケートのようなセバシン酸エステルが挙げられる。
【００２８】
（エーテル系化合物）
エーテル系化合物はエーテル結合を有する化合物である。エーテル系化合物は更にエステル結合を有してもよい。なお、上記のトリメリット酸エステル系化合物又は脂肪族エステル系化合物はエーテル結合を有さないものとすることができる。
エーテル系化合物としては、例えば、エーテル結合及びエステル結合を有する脂肪族炭化水素化合物が挙げられる。上記脂肪族炭化水素化合物が有する脂肪族炭化水素は上記と同様である。
エーテル系化合物としては、具体的には例えば、ジブチルカルビトールアジペートのようなエーテル結合を有するアジピン酸エステルが挙げられる。
【００２９】
可塑剤は、本発明の効果により優れるという観点から、脂肪族エステル系化合物が好ましく、低温特性により優れるという観点からジ−２−エチルヘキシルセバケートがより好ましい。
可塑剤はそれぞれ単独でまたは２種以上を組み合わせて使用することができる。
【００３０】
本発明において、可塑剤の含有量は、塩素化ポリエチレンＥ１００質量部に対して、１０〜２０質量部である。可塑剤の含有量は、本発明の効果により優れるという観点から、塩素化ポリエチレンＥ１００質量部に対して、１０〜１６質量部が好ましい。
【００３１】
塩素化ポリエチレンｅ１の塩素量が２５質量％を超え３０質量％未満である場合、可塑剤の含有量は、本発明の効果により優れるという観点から、塩素化ポリエチレンＥ１００質量部に対して、１０〜１４質量部が好ましい。
【００３２】
塩素化ポリエチレンｅ１の塩素量が２５質量％である場合、可塑剤の含有量は、本発明の効果により優れるという観点から、塩素化ポリエチレンＥ１００質量部に対して、１２〜１６質量部が好ましい。
【００３３】
＜式（１）＞
本発明の組成物は下記式（１）を満たす。
４０≦Ｘ≦６０      （１）
上記式（１）中、Ｘ＝（Ａ×Ｋ）＋（Ｂ×０．６）−（Ｃ×１．０）である。
【００３４】
Ａは前記塩素化ポリエチレンＥが有する塩素含有量（質量部）である。塩素含有量は、下記式（２−１）で得られる。
式（２−１）
塩素含有量＝［（塩素化ポリエチレンｅ１の含有量）×（塩素化ポリエチレンｅ１の塩素量（質量％）］／１００
【００３５】
塩素化ポリエチレンＥが更に塩素化ポリエチレンｅ２を含む場合、塩素含有量は、下記式（２−２）で得られる。
式（２−２）
塩素含有量＝［（塩素化ポリエチレンｅ１の含有量）×（塩素化ポリエチレンｅ１の塩素量（質量％）＋（塩素化ポリエチレンｅ２の含有量）×（塩素化ポリエチレンｅ２の塩素量（質量％）］／１００
【００３６】
Ｂは前記カーボンブラックの含有量である。カーボンブラックの含有量は上記のとおりである。
Ｃは前記可塑剤の含有量である。可塑剤の含有量は上記のとおりである。
【００３７】
式（１）における係数としてのＫは、塩素化ポリエチレンｅ１の塩素量が２５質量％である場合１．６であり、塩素化ポリエチレンｅ１の塩素量が２５質量％を超え３０質量％未満である場合１．１である。
塩素化ポリエチレンＥが塩素化ポリエチレンｅ２を更に含み、塩素化ポリエチレンｅ２の塩素量が３０質量％である場合Ｋは０．７であり、塩素化ポリエチレンｅ２の塩素量が３０質量％を超え４０質量％以下である場合Ｋは０．４であり、塩素化ポリエチレンｅ２の塩素量が４０質量％を超える場合Ｋは０．１である。
なお、塩素化ポリエチレンＥが２種以上である場合、（Ａ×Ｋ）は各塩素化ポリエチレンの（Ａ×Ｋ）の総和となる。
【００３８】
本発明において、Ｘは４０以上６０以下である。Ｘは、本発明の効果により優れるという観点から、５０〜６０が好ましい。
【００３９】
（有機過酸化物）
本発明の組成物は更に有機過酸化物を含有することが好ましい態様の１つとして挙げられる。有機過酸化物は特に制限されず、例えば、ゴムの架橋に一般に用いられるものなどが挙げられる。より具体的には、例えば、ジクミルペルオキシド、ジターシャリブチルペルオキシド、１，３−ビス（ｔ−ブチルペルオキシイソプロピル）ベンゼン、４，４’−ジ（ｔ−ブチルパーオキシ）吉草酸ｎ−ブチル、２，５−ジメチル−２，５−ジ（ｔ−ブチルパーオキシ）ヘキサンなどが挙げられる。
【００４０】
有機過酸化物の含有量は、塩素化ポリエチレンＥ１００質量部に対して、４〜１０質量部が好ましく、５〜７質量部がより好ましい。
【００４１】
（添加剤）
本発明の組成物は、本発明の効果を損なわない範囲で、更に添加剤を含有することができる。添加剤としては、例えば、上記塩素化ポリエチレン以外のゴム、カーボンブラック以外の補強剤、受酸剤（例えば、酸化マグネシウム）、加工助剤、架橋助剤（例えば、ジアリルフタレートのようなアリル化合物、エポキシ樹脂）、有機過酸化物以外の加硫剤（例えば、チオ尿素系加硫剤、アミン系加硫剤）、加硫促進剤、老化防止剤などが挙げられる。
【００４２】
本発明の組成物はその製造方法について特に制限されない。例えば、上記塩素化ポリエチレン、カーボンブラック及び可塑剤並びに必要に応じて使用することができる有機過酸化物又は添加剤を２０〜１２０℃の条件下で混合することによって製造することができる。
加硫剤（有機過酸化物を含む）以外の成分を予め混合する場合、その混合温度は２０〜１６０℃が好ましい。その後、得られた混合物に加硫剤を加え、２０〜１２０℃の条件下で混合して本発明の組成物を製造することができる。
【００４３】
本発明の組成物を加硫の方法は特に制限されない。例えば、１４０〜１９０℃の条件下において、３０〜１８０分間、プレス加硫、蒸気加硫、オーブン加硫（熱気加硫）または温水加硫する方法などが挙げられる。
【００４４】
本発明の組成物は、例えば、ホース、コンベアベルト、タイヤなどのゴム製品に使用することができる。
【００４５】
［ホース］
本発明のホースは、本発明のゴム組成物で形成されるホースである。
本発明のホースに使用されるゴム組成物は本発明のゴム組成物であれば特に制限されない。ゴム組成物が本発明のホースのいずれの構成部分を形成するかは特に制限されない。
【００４６】
本発明のホースとしては、例えば、内管層と、補強層と、外管層とを備えるホースが挙げられる。
内管層及び外管層のうちの一方又は両方を本発明の組成物で形成することができる。
内管層及び外管層のうちの一方を本発明の組成物で形成する場合、残りの層を形成する組成物は特に制限されない。
【００４７】
内管層は複数層であってもよい。内管層が複数層である場合、複数層のうちの少なくとも１層を本発明の組成物で形成することができる。複数層のうちの一部の層を例えば、ガスバリア層とすることができる。ガスバリア層を形成する組成物は特に制限されない。例えば、従来公知のものが挙げられる。
補強層は特に制限されない。例えば、従来公知のものが挙げられる。
【００４８】
本発明のホースの例について添付の図面を参照して説明する。本発明は添付の図面に制限されない。
図１は、本発明のホースの一例について、各層を切り欠いて模式的に表した斜視図である。
図１において、ホース１００は、内管層１０と、補強層１２と、外管層１４とを備える。内管層１０及び外管層１４のうちの一方又は両方を本発明の組成物で形成することができる。
【００４９】
本発明のホースはその製造方法について特に制限されない。例えば、マンドレル上に、内管層、補強層および外管層をこの順に積層させ、得られた積層体を１４０〜１９０℃、３０〜１８０分の条件で、プレス加硫、蒸気加硫、オーブン加硫（熱気加硫）または温水加硫することにより加硫接着させて製造する方法が挙げられる。
【００５０】
本発明のホースの用途としては、例えば、エアコンディショナー（エアコン）用、パワーステアリング用、油圧用が挙げられる。自動車のエアコン用ホースが好ましい態様の１つとして挙げられる。
【実施例】
【００５１】
以下に実施例を示して本発明を具体的に説明する。ただし本発明はこれらに限定されない。
＜組成物の製造＞
下記第１表の各成分を第１表に示す組成（質量部）で用いて、これらを撹拌機で混合し、組成物を製造した。
【００５２】
＜評価＞
以下の評価を行った。結果を第１表に示す。
（混合加工性）
密閉式バンバリー混合機に下記第１表の各成分を第１表に示す組成（質量部）を用い、これらを上記混合機で５分間混合した。混合機より放出されたゴムを、４０℃に加熱した２本ロールをギャップ間２．０ｍｍで設定し、ロール間にゴムを通して、シートを調製した。上記シートのゴム表面を目視で観察し、混合加工性を評価した。
【００５３】
混合加工性の評価基準は以下のとおりである。
組成物が十分に混合されシートに穴がなく、厚さ寸法が極めて均一な場合、これを混合加工性に非常に優れると評価し、ＡＡと表示した。
組成物が十分に混合されシートに穴がなく、厚さ寸法が均一な場合、これを混合加工性に非常に優れると評価し、Ａと表示した。
組成物が十分に混合されシートに穴がなく、厚さ寸法に若干の差が見られる、これを混合加工性に優れると評価しＢと表示した。
得られた組成物がやや不均一である場合又はシートに穴がある場合、これを混合加工性が悪いと評価しＣと表示した。
上記成分を混合できず組成物が得られなかった場合、又は、得られた組成物がシートにならなかった場合、これを混合加工性が非常に悪いと評価しＤと表示した。
【００５４】
（低温特性）
上記のとおり製造した組成物を１５３℃の条件下で６０分間プレス加硫したゴムサンプルを調製した。
上記のとおり調製したゴムサンプルを用い、ＪＩＳ  Ｋ６２６１：２００６に準拠して、低温衝撃ぜい化試験を行い、上記ゴムサンプルの５０％衝撃ぜい化温度を求めた。５０％衝撃ぜい化温度を第１表に脆化温度として表示した。
５０％衝撃ぜい化温度が低いほど、低温特性に優れる。
【００５５】
【表１】
2017165814.tif 000003
【００５６】
第１表に示した各成分の詳細は以下のとおりである。
・ＣＭ１（塩素量３０％）：塩素量３０質量％の塩素化ポリエチレン、商品名Ｗｅｉｐｒｅｎ  ７１３０、Ｗｅｉｆａｎｇ  ＹＡＸＩＮＧ  Ｃｈｅｍｉｃａｌ  Ｃｏ．，ＬＴＤ．社製。ＣＭ１は塩素化ポリエチレンｅ２に該当する。
・ＣＭ２（塩素量２５％）：塩素量２５質量％の塩素化ポリエチレン、Ｗｅｉｐｒｅｎ  ６０２５、Ｗｅｉｆａｎｇ  ＹＡＸＩＮＧ  Ｃｈｅｍｉｃａｌ  Ｃｏ．，ＬＴＤ．社製。ＣＭ２は塩素化ポリエチレンｅ１に該当する。
【００５７】
・カーボンブラック１（ＳＲＦ）：旭＃５０、Ｎ2ＳＡ：２９ｍ2／ｇ、旭カーボン社製
・カーボンブラック２（ＦＴＦ）：アサヒサーマル、旭カーボン社製、Ｎ2ＳＡ：２７ｍ2／ｇ
【００５８】
・可塑剤１（トリメリット酸イソノニルエステル）：アデカイザーＣ−９Ｎ、ＡＤＥＫＡ社製
・可塑剤２（ビス(2-エチルヘキシル)セバケート）：ＤＯＳ、大八化学工業社製
・可塑剤３（ジブチルカルビトールアジペート）：ＴＰ−９５、Ｈａｌｌｓｔａｒ社製。下記構造を有する。
【化１】
2017165814.tif 000004
【００５９】
・酸化マグネシウム：キョーワマグ１５０、協和化学工業社製
・共架橋剤：ジアリルフタレート、ダイソーダップモノマー、大阪ソーダ社製
・有機過酸化物：１，３−ビス（ｔ−ブチルペルオキシイソプロピル）ベンゼン（パーカドックス１４−４０、過酸化物の正味の量：４０質量％、化薬アクゾ社製）。なお第１表における有機過酸化物の含有量はパーカドックス１４−４０自体の量である。
【００６０】
第１表に示す結果から明らかなように、塩素化ポリエチレンＥとして塩素化ポリエチレンｅ１を含有せず代わりに塩素化ポリエチレンｅ２のみを含む比較例１、２は低温特性が悪かった。また、カーボンブラックの含有量及びＸの値が所定の範囲を外れる比較例３、４は混合加工性及び低温特性が悪かった。Ｘの値が所定の範囲を外れる比較例５、６は混合加工性が悪かった。
【００６１】
これに対して、本発明の組成物は混合加工性及び低温特性に優れた。
実施例３、７を比較すると、可塑剤の含有量が多い実施例７は可塑剤の含有量が少ない実施例３よりも混合加工性及び低温特性により優れた。
また、実施例４、７を比較すると、カーボンブラックの含有量が少ない実施例７はカーボンブラックの含有量が多い実施例４よりも低温特性により優れた。
実施例４〜６を比較すると、可塑剤がトリメリット酸エステル系化合物である場合（実施例４）、混合加工性により優れた。また、可塑剤が脂肪族エステル系化合物である場合（実施例５）、低温特性により優れた。
このように、本発明の組成物は混合加工性と低温特性とを優れたレベルで両立させることができる。
【符号の説明】
【００６２】
１００  ホース
１０  内管層
１２  補強層
１４  外管層
【図１】
2017165814.tif 000005